Brevet FR3069179A1 (20190125)

REVENDICATIONS1. Procédé de fabrication, par une technique de moulage par injection de poudre métallique (« MIM»), d'une pièce à fabriquer constituée par au moins un métal et/ou au moins un alliage de métaux comportant au moins une cavité interne, comprenant les étapes suivantes : a) on prépare un noyau vert (1) dont la forme correspond à la forme de ladite cavité, ce noyau (1) étant constitué par un mélange d'au moins une poudre d'au moins une céramique et d'un liant thermoplastique ; b) on revêt éventuellement le noyau vert (1) d'une couche anti- adhérente ; puis on réalise l'étape c), ou l'étape d), ou l'étape e) ; c) on met en place ledit noyau vert (1) éventuellement revêtu d'une couche anti-adhérente, dans un moule d'injection (3) reproduisant la forme extérieure de la pièce à fabriquer; on injecte un mélange liquide chauffé d'au moins une poudre d'au moins un métal et/ou d'au moins un alliage de métaux constituant la pièce à fabriquer et d'un liant thermoplastique, dans ledit moule d'injection (3) autour du noyau vert (1), et on refroidit ledit mélange pour le solidifier, moyennant quoi on obtient une pièce verte (4) constituée par ledit mélange solide et comprenant une cavité interne remplie par le noyau vert (1) ; d) on revêt ledit noyau vert (1) éventuellement revêtu d'une couche anti-adhérente, d'un mélange liquide chauffé d'au moins une poudre d'au moins un métal et/ou d'au moins un alliage de métaux constituant la pièce à fabriquer et d'un liant thermoplastique; on refroidit ledit mélange pour le solidifier ; et on usine ledit mélange pour que sa forme extérieure soit la forme extérieure de la pièce à fabriquer, moyennant quoi on obtient une pièce verte constituée par ledit mélange solide et comprenant au moins une cavité interne remplie par le noyau vert (1) ; e) on met en place ledit noyau vert (1) éventuellement revêtu d'une couche anti-adhérente entre au moins deux pièces vertes constituées par ledit mélange S62289-FR /PA-T 17 solide d'au moins une poudre d'au moins un métal et/ou d'au moins un alliage de métaux constituant la pièce à fabriquer et d'un liant thermoplastique ; à l'issue de l'étape c), de l'étape d) ou de l'étape e), on effectue successivement les étapes f), g), et h) suivantes : 5 f) on élimine simultanément le liant thermoplastique du noyau vert et de la pièce verte ou des pièces vertes, moyennant quoi on obtient un noyau dit noyau « brun» (6) et une pièce dite pièce « brune» (5) ou des pièces dites pièces « brunes »; g) on fritte simultanément le noyau brun (6) et la pièce brune (5) pour les densifier, ou on fritte simultanément le noyau brun et lesdites au moins deux pièces 10 brunes pour les densifier et pour que les deux pièces brunes s'assemblent par soudage diffusion autour du noyau brun; h) on élimine le noyau (6), moyennant quoi on obtient la pièce à fabriquer. 15\n<CLM>\1\tProcédé selon la revendication 1, dans lequel ladite céramique est choisie parmi les céramiques oxydes comme l'alumine ou la zircone.\n<CLM>\1\tProcédé selon l'une quelconque des revendications précédentes, dans lequel le noyau vert (1) est préparé par injection du mélange liquide chauffé d'au 20 moins une poudre d'au moins une céramique, et d'un liant thermoplastique dans un moule (2) dont la forme correspond à la forme de ladite cavité, puis refroidissement dudit mélange pour le solidifier.\n<CLM>\1\tProcédé selon la revendication 3, dans lequel le noyau vert (1) est 25 préparé par une technique de moulage par injection de poudre céramique (« Cerarnic Injection Moulding » ou « CI M » en anglais).\n<CLM>\1\tProcédé selon l'une quelconque des revendications 1 à 2, dans lequel le noyau vert (1) est préparé par usinage du mélange d'au moins une poudre d'au moins une céramique, et d'un liant thermoplastique. S62289-FR /PA-T 18\n<CLM>\1\tProcédé selon l'une quelconque des revendications 1 à 2, dans lequel le noyau vert (1) est préparé par mise en forme par impression 3D, par exemple par la technique de dépôt de fil (« Fused Deposition Modeling » ou « FDM » en anglais) du 5 mélange d'au moins une poudre d'au moins une céramique, et d'un liant thermoplastique.\n<CLM>\1\tProcédé selon l'une quelconque des revendications précédentes, dans lequel le métal ou l'alliage de métaux qui constitue la pièce à fabriquer est choisi parmi le nickel et les alliages à base de nickel, le titane et les alliages à base de titane, et les 10 aciers, notamment les aciers inoxydables.\n<CLM>\1\tProcédé selon l'une quelconque des revendications précédentes, dans lequel la pièce obtenue à l'issue de l'étape h) subit en outre un ou plusieurs traitements thermiques et/ou mécaniques tels qu'un traitement de Compression 15 Isostatique à Chaud (CIC).\n<CLM>\1\tProcédé selon l'une quelconque des revendications précédentes, dans lequel la pièce à fabriquer est choisie parmi les pièces de turbomachines aéronautiques telles que les redresseurs radiaux, les redresseurs axiaux, les distributeurs, 20 et les diffuseurs centrifuges.